(57)【特許請求の範囲】
【請求項１】
焼結機の原料給鉱部から循環移動するパレット上に、少なくとも鉄鉱石、炭材、副原料を含む焼結配合原料を造粒してなる造粒焼結原料を装入して装入層を形成し、その後、点火炉を使って前記装入層の炭材に点火する一方、パレット下方のウインドボックスにて前記装入層上のガスを吸引して該装入層中に導入することにより、前記炭材を燃焼させて焼結鉱を製造する方法において、
前記パレット上に装入する造粒焼結原料として、粒径１５０μｍ以下の微粉鉄鉱石を１０mass％以上含む前記焼結配合原料を造粒機にて造粒する際に、その造粒機内に３ｋｇ／ｔ−ｓ以上の水蒸気を吹き込むことにより、該焼結配合原料の当該造粒機内への装入前の当初温度よりも１０℃以上高い温度に加熱すると共に調湿した造粒焼結原料を用い、
前記焼結配合原料の当該造粒機内への装入前の当初温度は、大気温度〜３５℃の範囲であり、
前記造粒焼結原料は、６〜１０mass％の目標水分量に調湿することを特徴とする焼結鉱の製造方法。
【請求項２】
前記造粒焼結原料は、４５℃以上７０℃未満の温度に加熱されたものであることを特徴とする請求項１に記載の焼結鉱の製造方法。
【請求項３】
造粒後の温度が７０℃を超える前記造粒焼結原料は、該造粒焼結原料の水分量が７０℃以下での目標水分量よりも、０．５mass％〜３．０mass％高いものにすることを特徴とする、請求項１または２に記載の焼結鉱の製造方法。
【請求項４】
前記造粒機での水蒸気吹き込みに際しては、該水蒸気を下記比率となるように前記焼結配合原料に向けて直接吹き付けることを特徴とする、請求項１〜３のいずれか１に記載の焼結鉱の製造方法。
記
Ｗ５０／Ｗｍ≦０．８
ただし、
Ｗ５０:水蒸気による昇温幅が最高温度の５０％以上となる範囲の幅
Ｗｍ:配合原料が存在する幅
【請求項５】
前記造粒機での水蒸気吹き込みに際しては、該水蒸気を下記比率となるように前記焼結配合原料に向けて直接吹き付けることを特徴とする請求項１〜３のいずれか１に記載の焼結鉱の製造方法。
記
Ｗ５０／Ｗｍ≦０．６
ただし、
Ｗ５０:水蒸気の吹き付けによる昇温幅が最高温度の５０％以上となる範囲の幅
Ｗｍ:配合原料が存在する幅
【発明の詳細な説明】
【技術分野】
【０００１】
本発明は、焼結鉱の製造方法に関し、特に、焼結機パレット上における原料装入層中に現れる湿潤帯の大きさを縮小するのに寄与する造粒焼結原料を用いることによって、焼結鉱の生産性の向上等を図るのに有効な方法について提案する。
【背景技術】
【０００２】
従来、焼結機の操業に当たっては、パレット上の原料装入層の圧力損失に関して湿潤帯の影響が大きいことが知られており、この湿潤帯が占める割合の縮小を図ることによって、主として炭材使用量の低減を図るとともに焼結生産性の向上を図る努力が払われてきた。例えば、特許文献１には、炭材を含む焼結原料に水とバインダーを加えて造粒し、次いで、ロータリーキルンにより乾燥して得られる造粒焼結原料をパレット上に装入して焼結するという焼結鉱の製造方法が開示されている。しかしながら、この従来技術の場合、ロータリーキルンなどを用いて造粒焼結原料を乾燥するためにロータリーキルンという特別な設備が必要となる。【０００３】
その他、特許文献２には、高炉内に装入する高炉用原料である塊鉱石を焼結機に付帯設置されているクーラー内に装入して、その塊鉱石を事前に乾燥する方法の提案がある。即ち、この方法は、焼結機の冷却装置（クーラー）における装置内温度（被冷却焼結鉱の温度）が３００〜６００℃に達している個所に高炉用塊鉱石を装入し、これを事前に乾燥する方法である。【０００４】
一般に、焼結機の生産量（ｔ／ｈ）は、生産率（ｔ／（ｈ×ｍ２））×焼結機面積（ｍ２）によって決定される。即ち、焼結鉱の生産量は、焼結機の仕様（機幅、機長）、装入層の厚さ、焼結原料の嵩密度、焼結（燃焼）時間、成品焼結鉱の歩留などによって決定されることになる。したがって、焼結鉱の生産量を増加させるには、装入層の通気性（圧損）を改善して焼結時間を短縮すること、成品焼結鉱の強度を上げて歩留の向上を図ることなどが有効であると考えられる。【０００５】
ところで、焼結原料としての粉鉄鉱石は、近年、高品質鉄鉱石の枯渇によって低品位化しているのが実情であり、その結果、スラグ成分の増加や鉄鉱石のさらなる微粉化を招くだけでなく、アルミナ（Ａｌ２Ｏ３）含有量の増大や微粉比率の増大によって造粒性の低下を招く結果となっている。その一方で、高炉では溶銑製造コストの低減やＣＯ２発生量の低減という観点から低スラグ比が求められており、それに伴い焼結鉱としては、高被還元性かつ高強度のものが求められている。
【先行技術文献】
【特許文献】
【０００６】
【特許文献１】特開２００７−１６９７８０号公報
【特許文献２】特開２０１３−１１９６６７号公報
【発明の概要】
【発明が解決しようとする課題】
【０００７】
上掲の各従来技術において、焼結鉱の生産性を向上させようとする場合、例えば、造粒焼結原料をロータリーキルンにより予め乾燥するという特許文献１に開示の方法では、新たに専用の設備（ロータリーキルン）が必要で、設備費が嵩む他、焼結プロセスで用いる凝結材以外にも燃料が必要となって、コスト高になるという問題があった。【０００８】
また、特許文献２に開示の方法は、焼結機クーラーの熱源を高炉内に装入する塊鉄鉱石の予熱に利用する方法である。従って、この方法は、造粒焼結原料自体の改善を通じて、パレット上の原料装入層の湿潤帯を制御することによって焼結鉱の生産性の向上や、品質の向上を図る技術ではない。【０００９】
一般に、ペレットフィードと呼ばれている粒径１５０μｍ以下の微粉鉄鉱石を多く含む焼結配合原料は、これを造粒すると、粒径が不揃いになると共に微粉が単に凝集しているにすぎない粗大な凝集粒子を生成することが知られている。このような粗大な凝集粒子は、結合強度が弱いので、焼結機のパレット上に一定の層厚で堆積させると、荷重（圧縮力）が加わったときに崩壊しやすく、当該凝集粒子が容易に粉化して装入層の空隙率の低下を招く。その結果、装入層の通気性を悪化させ、焼結原料の燃焼を阻害する。その結果、焼結鉱の焼結時間が長くなり、焼結鉱の生産性の低下を招く。一方で、焼結時間を短くすると、焼結が不十分となって焼結鉱歩留の低下を招き、ひいては焼結鉱の生産性が低下するという問題があった。【００１０】
そこで、本発明の目的は、従来技術が抱えている前述した課題を解決すること、とくに造粒時に水蒸気を使って一定以上の温度に加熱加湿してなる造粒焼結原料を焼結機に装入することで、装入層の通気性の改善を図り、ひいては焼結鉱の生産性の向上を図ることのできる焼結鉱の製造方法を提案すること、にある。
【課題を解決するための手段】
【００１１】
本発明では、前述の課題を解決するために、焼結配合原料を造粒する際に用いるドラムミキサーやアイリッヒミキサーなどの高速撹拌ミキサーや、ペレタイザーなどの造粒機内に、水蒸気のような蒸気を吹き込んで該焼結配合原料を加熱、調湿しつつ造粒することによって、ドラムミキサーに入れる前の焼結配合原料の当初温度よりも高い温度とすること、例えば該造粒焼結原料の温度を、該焼結配合原料の当初温度よりも高い４５℃以上の温度、より好ましくは６０℃以上７０℃未満の温度にまでに上昇させた焼結用熱造粒原料（造粒焼結原料）として、これを焼結機のパレット上に装入するようにした。【００１２】
即ち、本発明は、焼結機の原料給鉱部から循環移動するパレット上に、少なくとも鉄鉱石、炭材、副原料を含む焼結配合原料を造粒してなる造粒焼結原料を装入して装入層を形成し、その後、点火炉を使って前記装入層の炭材に点火する一方、パレット下方のウインドボックスにて前記装入層上のガスを吸引して該装入層中に導入することにより、前記炭材を燃焼させて焼結鉱を製造する方法において、
前記パレット上に装入する造粒焼結原料として、粒径１５０μｍ以下の微粉鉄鉱石を１０mass％以上含む前記焼結配合原料を造粒機にて造粒する際に、その造粒機内に水蒸気を吹き込むことにより、該焼結配合原料の当該造粒機内への装入前の当初温度よりも１０℃以上高い温度に加熱すると共に調湿した造粒焼結原料を用いることを特徴とする焼結鉱の製造方法である。【００１３】
なお、本発明においては、
（１）前記造粒焼結原料は、４５℃以上７０℃未満の温度に加熱されたものであること、
（２）前記造粒焼結原料は、６〜１０mass％の目標水分量に調湿すること、
（３）造粒後の温度が７０℃を超える前記造粒焼結原料は、該造粒焼結原料の水分量が７０℃以下での目標水分量よりも、０．５mass％〜３．０mass％高いものにすること、
（４）前記造粒機での水蒸気吹き込みに際しては、該水蒸気を下記比率となるように前記焼結配合原料に向けて直接吹き付けること、
記
Ｗ５０／Ｗｍ≦０．８
ただし、
Ｗ５０:水蒸気の吹き付けによる昇温幅が最高温度の５０％以上となる範囲の幅
Ｗｍ:配合原料が存在する幅
（５）前記造粒機での水蒸気吹き込みに際しては、該水蒸気を下記比率となるように前記焼結配合原料に向けて直接吹き付けること、
記
Ｗ５０／Ｗｍ≦０．６
ただし、
Ｗ５０:水蒸気の吹き付けによる昇温幅が最高温度の５０％以上となる範囲の幅
Ｗｍ:配合原料が存在する幅
が好ましい。
【発明の効果】
【００１４】
本発明によれば、焼結配合原料をドラムミキサー、アイリッヒミキサーなどの高速撹拌ミキサー、あるいはペレタイザーなどの造粒機にて造粒する際に、水蒸気を吹き込み造粒することにより、出発原料（原料ヤード置き原料）の当初温度（造粒機等へ装入する前の焼結配合原料の温度）よりも１０℃以上高い温度に加熱かつ調湿した造粒焼結原料とするので、焼結配合原料として粒径１５０μｍ以下の微粉鉄鉱石を含む焼結原料についてもより多く使用することができる。しかも、本発明によれば、こうして得られた造粒焼結原料を焼結機パレット上に装入した場合、原料装入層の通気性が改善されることから、焼結鉱の生産率を飛躍的に向上させることができるようになる。
【図面の簡単な説明】
【００１５】
【図１】本発明にかかるプロセスフローを示す図であり、（ａ）はドラムミキサー及び蒸気配管の配置を示す模式図、（ｂ）はドラムミキサーの内部の状況を示す断面図である。
【図２】水蒸気の吹き込み時間を変更したときの蒸気吹き込み時間と造粒焼結原料昇温温度との関係を示す図である。
【図３】造粒焼結原料の温度と造粒後の水分との関係を示す図である。
【図４】焼結原料中の１５０μｍ以下の微粉比率と生産率改善効果との関係を示す図である。
【図５】水蒸気の吹き込みに伴う焼結配合原料への伝熱を評価する方法についての説明図（ａ〜ｃ）である。
【発明を実施するための形態】
【００１６】
焼結鉱製造のために焼結機パレット上に装入される造粒焼結原料（擬似粒子）は、一般に、算術平均粒径で１．０〜５．０ｍｍ程度の大きさのシンターフィードと呼ばれる鉄鉱石粉、製鉄所内で発生する各種ダスト等の雑鉄源、石灰石や生石灰、製鋼スラグなどのＣａＯ含有原料、粉コークスや無煙炭などの凝結材、任意配合原料として精錬ニッケルスラグやドロマイト、蛇紋岩などからなるＭｇＯ含有原料、精錬ニッケルスラグ、硅石（硅砂）などからなるＳｉＯ２含有原料等の配合用焼結原料を、先ずホッパーに貯蔵し、そして、そのホッパーから、これらの焼結原料をコンベヤ上に所定の割合で切り出して配合してなる焼結配合原料とし、これを、前記造粒機に入れて攪拌混合しながら必要な調湿を加えて造粒し、算術平均粒径が３．０〜６．０ｍｍ程度の造粒焼結原料（擬似粒子）としている。
【００１７】
この明細書において、算術平均粒径とは、「Σ（ｄｉ×Ｖｉ）」で定義される粒径であり、調和平均粒径とは、「１／Σ（Ｖｉ／ｄｉ）」で定義される粒径である。但し、Ｖｉはｉ番目の粒度範囲の中にある粒子の存在比率であり、ｄｉはｉ番目の粒度範囲の代表粒径である。
【００１８】
本発明において、前記焼結配合原料を造粒するために用いる造粒機としては、上述したように高速撹拌ミキサーやペレタイザーの使用も可能であるが、図１に示すようなドラムミキサーを用いることが好ましく、これらを複数基用いてもよい。以下、造粒機としてはドラムミキサーの例で説明する。
【００１９】
なお、前記ドラムミキサーによる造粒処理をして得られた造粒焼結原料（擬似粒子）は、まず、焼結機上に配置されている装入装置を介して、焼結機パレット上に４００〜６００ｍｍ前後の厚さ（高さ）になるように装入し、堆積させて原料装入層を形成する。次いで、その原料装入層の上方に設置した点火炉により、この原料装入層中に含まれている炭材に点火する。そして、前記パレット下に配置したウィンドボックスによる下方吸引により、該原料装入層中の前記炭材を表層のものから順次に燃焼させ、このときに発生する燃焼熱によって、前記装入原料（擬似粒子を主体とした造粒焼結原料）を順次に燃焼溶融させることによって焼結するのである。その後、焼結機のパレット上で得られる焼結層（焼結ケーキ）は、破砕機、焼結機クーラーを経て篩分け処理して整粒され、５ｍｍ以上の塊状の成品焼結鉱と５ｍｍ未満の返鉱とに分別して回収される。
【００２０】
図１は、造粒機（ドラムミキサー）を使い、まず焼結機に供給する造粒焼結原料を製造（造粒）する段階の本発明の一実施形態を説明するための図である。この図に示すように、本発明は、焼結配合原料をドラムミキサー１のような造粒機によって造粒する際に、そのドラムミキサー１内に、例えば水蒸気を吹き込む（噴射する）ことにより、該ドラムミキサー１へ装入する時の焼結配合原料の当初温度、例えば大気温度以上〜３５℃程度の温度（ドラムミキサー入側温度）よりも少なくとも１０℃以上高い温度にまで昇温させた造粒焼結原料２となるようにすること、好ましくは該造粒焼結原料の温度が４５℃〜７０℃未満の温度になるように加熱加湿して後述する所定の水分量に調湿した造粒焼結原料２とする方法である。
【００２１】
このような方法によれば、焼結機パレット３上に装入された装入層内における該造粒焼結原料２の温度を通常よりも高くすることができ、ひいては装入層内の燃焼溶融帯で蒸発した水分が再凝集することを低減することができるようになる。その結果、この方法によれば、焼結機での圧力損失（特に湿潤帯）を低減できるようになり、ひいては焼結機での焼結鉱の生産率を高めることができる。
【００２２】
なお、本発明に適合する造粒方法によって製造された造粒焼結原料（疑似粒子）と、本発明に適合しない造粒方法によって製造された焼結原料とを併用して焼結機パレットに装入して焼結鉱を製造してもよい。この場合、本発明に適合する造粒方法によって製造された造粒焼結原料を、焼結機への装入物の合計量に対して５０mass％以上を装入することで、本発明の所期した効果が得られる。
【００２３】
なお、焼結配合原料と造粒焼結原料の温度は造粒機の前と後で熱電対などの接触式の温度計を用いて測定してもよいが、放射温度計などの非接触式の温度計を用いて測定してもよい。とくに、放射温度計を用いる場合は、焼結配合原料の銘柄によって放射率が０．６〜１．０の範囲で異なり温度の測定誤差が生じる場合があるので、事前に放射温度計と接触式温度計を同時に用いて測定することで放射率を設定しておくことが望ましい。
【００２４】
ここで、前記ドラムミキサー１の入側での焼結配合原料の温度よりも１０℃以上高い温度にまで昇温させるのに必要な水蒸気の吹き込み量としては、３ｋｇ／ｔ−ｓ以上、好ましくは４ｋｇ／ｔ−ｓ以上２５ｋｇ／ｔ−ｓ程度までの量を吹き込むことにより、該造粒焼結原料としての目標水分量である６〜１０mass％となるように調湿することが望ましい。その理由は、この吹き込み量だと、造粒焼結原料としての望ましい水分量（６〜１０mass％）の確保と、焼結機パレット３上の装入層の良好な通気性の確保を達成でき、ひいては焼結鉱の生産率を向上させる上で有効だからである。即ち、望ましい水分量は、ドラムミキサー入側の水分や原料として使用する鉄鉱石銘柄、粒径により異なるが、通常の造粒焼結原料では、６〜１０mass%程度である。
【００２５】
一般に、１００℃における水の顕熱は２２００ｋＪ／ｋｇ以上あり、水の比熱４．２ｋＪ／ｋｇからも水蒸気が液体の水に戻る際の熱量は非常に大きい。図２は、水蒸気の吹き込み時間を変化させたときの造粒後の造粒焼結原料の温度変化を示す図である。この図からわかるように、水蒸気のもつ顕熱を活用する場合、焼結配合原料の温度は数十秒程度の造粒処理により、ドラムミキサーに装入される直前の焼結配合原料の温度よりも１０℃以上高い温度である４５℃程度以上の、好ましくは７０℃程度にまで容易に昇温させることができる。
【００２６】
ただし、発明者らの研究によると、造粒した造粒焼結原料（擬似粒子）の温度が７０℃を超えると、該造粒焼結原料からの蒸発が活発になり、造粒後の擬似粒子の水分低下を招くだけでなく、蒸発潜熱による吸熱が顕著に起きることを突き止めた。
【００２７】
例えば、図３は、造粒焼結原料の温度に対するドラムミキサー出側での造粒後の造粒焼結原料の水分値の変化を示す図である。この図からわかるように、該造粒焼結原料の温度が７０℃付近になると、温度の上昇による水蒸気の凝縮によって水分の上昇も起こるが、同時にこの温度に達すると逆に水分の低下現象が始まり、いわゆる該造粒焼結原料からの水分の蒸発が起こっていることがわかる。即ち、蒸気配管の開度が２/４、３/４の場合、開度が大きい方が昇温による水分の上昇も早いが、発明者らの実験では、図３に示すとおり、造粒焼結原料の温度は、７０℃を超えると逆に水分の低下が起っており、加湿から乾燥に変わるものと考えられる。
【００２８】
そこで、本発明では、前記ドラムミキサーから排出される造粒焼結原料（擬似粒子）の温度が７０℃を超えたとき、水蒸気の吹き込みによって凝縮する水分量を考慮して、工場用水や熱水あるいは水蒸気の凝縮水などを添加することによって、例えば、造粒焼結原料の目標水分量（６〜１０mass％）よりも０．５mass％〜３．０mass％程度高くなるように、即ち、６．５mass％〜１３mass％に水分調整することが好ましいことが分った。
また、吹き込まれた水蒸気の熱は、ドラムミキサーのドラム内面を介さずに、配合原料に直接伝熱させるようにすることが望ましい。
【００２９】
次に、水蒸気から焼結配合原料への伝熱を評価する方法について以下に説明する。まず、実験室で、予め厚さ１５０ｍｍ以上の厚さに静置した焼結配合原料に水蒸気を１分間吹き付け、その直後に、該焼結配合原料表面の温度分布をサーモグラフィで測定した。そして水蒸気を吹き付けないときの温度Ｔｏと温度が最も高い箇所の温度Ｔｍａｘの中間の温度（Ｔｏ＋Ｔｍａｘ）／２よりも温度が高くなる範囲（中間温度よりも高い温度域）部分の幅Ｗ５０を求め、これを図５（ａ）に示した。なお、この測定においては、該焼結配合原料と蒸気ノズルとの間の距離Ｌを変化させておこない、距離Ｌと幅Ｗ５０の関係として図５（ｂ）に示した。ここで、Ｗ５０とは水蒸気吹き付けに伴って上昇した中間の温度よりも高い温度となっている領域（範囲）の幅である。即ち、水蒸気吹き付けによる昇温幅が最高温度の５０％以上である範囲の幅のことである。
【００３０】
このようにして、距離Ｌと幅Ｗ５０の関係を蒸気ノズルの種類と蒸気吹込み速度毎に準備し、実際のドラムミキサーでの造粒において、蒸気ノズルの種類と、蒸気吹き込み速度と、焼結配合原料と蒸気ノズルとの間の距離Ｌとから求められる幅Ｗ５０の、焼結配合原料が存在する幅Ｗｍに対する比率：Ｗ５０／Ｗｍを水蒸気から配合原料への直接伝熱を評価する指標として求めた（図５ｃ）。その結果、比率Ｗ５０／Ｗｍの値は１．２以下であることが望ましく、０．８以下がより望ましく、０．６以下がさらに望ましいことが分った。
記
Ｗ５０／Ｗｍ≦０．８
ただし、
Ｗ５０:水蒸気の吹き付けによる昇温幅が最高温度の５０％以上となる範囲の幅
Ｗｍ:配合原料が存在する幅
【００３１】
前記焼結配合原料中の微粉鉄鉱石（算術平均粒径１５０μｍ以下）は、これが水分を含むと造粒粒子（擬似粒子）を容易に形造るようになる。従って、鉄鉱石の粒子は破砕されない程度の力で乾燥状態で解砕してから篩分けして用いることが好ましい。該微粉鉄鉱石以外の含鉄原料としては、算術平均粒径で１５０μｍ超〜１００００μｍの大きさの鉄鉱石やダスト等の副産物、あるいは蛇紋岩などのＭｇＯ含有原料や珪石などのＳｉＯ２含有原料等がＣａＯを含有する各種副原料ならびに炭材とともに配合される。
【００３２】
なお、前述のような造粒処理によって得られる造粒焼結原料（擬似粒子）の粒径は、調和平均粒径で０．５〜２ｍｍ程度の大きさのものが好適である。その理由は、０．５ｍｍ以上では焼結機での通気が促進され、２ｍｍ以下では、焼結時間が担保できて、焼成後の焼結鉱の強度を発現させることができるからである。
【実施例】
【００３３】
表１は、本発明方法に適合する実施例と従来方法に従う比較例とを対比した例である。これらの例は、ドラムミキサー内に水蒸気を吹き込まない比較例１〜３［ただし、この例はドラムミキサー装入前の配合焼結原料：３５℃に対し、バインダーとして添加（≦２mass％）しているＣａＯが水と反応してＣａＯＨ２を生成する際に生ずる発熱（＋７．５℃の上昇：各例とも共通）の影響により、造粒焼結原料の温度は４２℃前後になっている］を基準として、焼結機を模擬した鍋試験装置で焼結時の通気性指数や生産率等を比較したものである。【００３４】
なお、比較例２、３では、焼結配合原料中の微粉鉄鉱石の比率が増加しており、微粉比率の増加に伴って、造粒焼結原料の調和平均粒径および通気性指数が低下し、焼結機での生産率も低下している。【００３５】
一方、実施例１〜４は、ドラムミキサー入側での焼結配合原料の温度を３５℃として、造粒焼結原料の温度上昇が１０℃以上の５５．７℃〜６９．８℃になっており、そのために、通気性指数や生産率の点で顕著な効果が顕れている。さらに、実施例２および３では、焼結原料中の微粉の比率が１５mass％〜２０mass％であり、同じ微粉比率で蒸気を添加していない条件と比較した場合の生産率の改善効果が比較例に比べて大きくなっている。また、図４に示すように、微粉比率が１０mass％以下では、ドラムミキサーでの蒸気添加の条件に対する生産率の改善効果は、４％前後にとどまっているのに対し、微粉比率が１５mass％以上のものでは、６％以上と大きくなっている。これは、微粉比率が高いほど、焼結機上で水分の再凝集に伴って形成される湿潤帯における造粒粒子が崩壊してしまう比率が高いからである。これに対し、本発明方法を適用することで、水分の再凝集が起こりにくくなり、湿潤帯の形成が抑制される結果、造粒粒子の崩壊が抑制できるためと考えられる。したがって、焼結配合原料中の微粉の比率が１５mass％以上の場合に、本発明方法を適用することで、より顕著な効果が得られることが確かめられた。【００３６】
また、実施例１〜４は、Ｗ５０／Ｗｍが１．２の条件で蒸気を吹き込んだ例である。一方、実施例５は、基本的に実施例４と同じ条件の下で、Ｗ５０／Ｗｍを０．８に変化させた例である。その結果、実施例４よりも１０％少ない水蒸気吹込み量（１８．１ｋｇ／ｔ-ｓ）で、実施例４と同等の加熱効果と焼結機での生産率向上効果が得られた。実施例６として、基本的に実施例４と同じ条件の下で下記比率Ｗ５０／Ｗｍを０．６に変化させた。その結果、実施例４に対して２０％少ない水蒸気吹込み量でも、実施例４と同等の加熱効果と焼結機での生産率上昇効果が得られた。【００３７】
【表１】
0006959590.tif 000002
【産業上の利用可能性】
【００３８】
本発明に係る前述した技術は、水蒸気を用いて焼結配合原料を加熱する例で説明したが、加熱用蒸気については他のものの利用も可能である。
【符号の説明】
【００３９】
１  ドラムミキサー
２  造粒焼結原料
３  焼結機パレット
【図１】
0006959590.tif 000003
【図２】
0006959590.tif 000004
【図３】
0006959590.tif 000005
【図４】
0006959590.tif 000006
【図５】
0006959590.tif 000007